(57)【要約】【課題】塗工層表面の耐傷性が高く、塗工層の透気性の支持体からの脱落が起こりにくく、かつ高い光沢と十分なインク吸収性を有するインクジェット記録媒体を得る。【解決手段】透気性の支持体上に、吸水性無機顔料、ラテックス、ホウ酸またはその塩からなる下層と、サブミクロン顔料、ポリビニルアルコール、カチオン性ウレタン化合物からなる上層を塗工し、キャスト処理をして製造されてなるインクジェット記録媒体。【選択図】なし【特許請求の範囲】
【請求項１】
透気性の支持体上に少なくとも下層と上層を設け、キャスト処理をして製造されてなるインクジェット記録媒体において、下層が吸水性無機顔料、ラテックス樹脂、ホウ酸またはその塩を含有する塗工組成物から形成され、かつ上層がサブミクロン顔料、ポリビニルアルコール、カチオン性ウレタン化合物を含有する塗工組成物から形成されることを特徴とするインクジェット記録媒体。
【請求項２】
該カチオン性ウレタン化合物の基本骨格が、ポリカーボネートから選ばれる少なくとも１種を有する請求項１記載のインクジェット記録媒体。
【請求項３】
該サブミクロン顔料がカチオン化コロイダルシリカである請求項１記載のインクジェット記録媒体。
【請求項４】
該カチオン化コロイダルシリカがパールネックレス状コロイダルシリカである請求項３記載のインクジェット記録媒体。
【請求項５】
該上層の塗工組成物に、さらに水溶性アクリル樹脂を添加する請求項１記載のインクジェット記録媒体。
【発明の詳細な説明】
【技術分野】
【０００１】
本発明は、塗工組成物から形成される塗工層表面の耐傷性が高く、塗工層の透気性の支持体からの脱落が起こりにくく、かつ高い光沢と十分なインク吸収性を有するインクジェット記録媒体に関する。
【背景技術】
【０００２】
近年、インクジェットプリンタの技術が急速に進歩し、一般的な銀塩写真法によるものと同等以上の画像品質を有する記録物が得られるようになってきた。これに伴い、インクジェット用の記録媒体にも、銀塩写真法に用いられる印画紙と同等の質感を出すために高い光沢感を有するものが求められている。
【０００３】
光沢を高めるために、アルミナ水和物（カチオン性アルミナ水和物）を用いたインクジェット記録媒体が公開されており、特許文献１、特許文献２に開示されているように微細な擬ベーマイト形アルミナ水和物を水溶性バインダーと共に基材表面に塗工したインクジェット記録媒体がある。これらの記録媒体は高い光沢を得ることはできるが、擬ベーマイト形アルミナ水和物が柔らかいために、インクジェットプリンタでの搬送時に塗工層表面に傷がつきやすいという問題があった。
【０００４】
また、ハガキのように両面がインクジェット記録適性を有する記録媒体においても、表面に印画紙と同等の質感が要求されている。このようなハガキ用途に使用されるインクジェット記録媒体においては、片面に印字する通常の記録媒体と比較して、裏表２回印字するためプリンタで傷がつきやすい。
【０００５】
プリンタ搬送時の傷つき対策として、インク受容層やオーバーコート層、裏塗り層等に有機顔料を含有させることが提案されている（例えば、特許文献３、特許文献４、特許文献５、特許文献６）が、これらは、インク吸収性改良、シート同士のブロッキングの防止、インク受容層の耐水性改良、インク受容層表面強度改良（粉落ち防止）を目標にしたものであり、これらの技術を用いて、光沢を有する両面インクジェット被記録媒体の搬送性および光沢面の傷つき防止はできなかった。
【０００６】
また、塗工層表面の耐傷性を上げるため、塗工層の再表層に熱可塑性有機粒子を含有させる提案がなされている（例えば、特許文献７、特許文献８）が、これらの技術においては、カレンダー処理およびキャスト処理による加熱および高圧力によって、インク受容層中で熱可塑性樹脂が加熱緻密化するためインク吸収性が悪化する傾向にありインク吸収性と光沢面の傷つき防止を高次元で両立することは困難であった。
【特許文献１】特開平６−５５８２９号公報
【特許文献２】特開平６−７９９６７号公報
【特許文献３】特開平７−２５１３３号公報
【特許文献４】特開平７−１７９０２５号公報
【特許文献５】特開平１１−２７７８８１号公報
【特許文献６】特開２００１−１０５７２２号公報
【特許文献７】特開２０００−２０３１５１号公報
【特許文献８】特開２００３−２２６０７２号公報
【発明の開示】
【発明が解決しようとする課題】
【０００７】
本発明の目的は、塗工組成物から形成される塗工層表面の耐傷性が高く、塗工層の透気性の支持体からの脱落が起こりにくく、かつ高い光沢と十分なインク吸収性を有するインクジェット記録媒体を提供することにある。
【課題を解決するための手段】
【０００８】
この課題に対し検討を行った結果、本発明のインクジェット記録媒体、すなわち透気性の支持体上に少なくとも下層と上層を設け、キャスト処理をして製造されてなるインクジェット記録媒体において、下層が吸水性無機顔料、ラテックス樹脂、ホウ酸またはその塩を含有する塗工組成物から形成され、かつ上層がサブミクロン顔料、ポリビニルアルコール、カチオン性ウレタン化合物を含有する塗工組成物から形成されるインクジェット記録媒体によって解決された。
【０００９】
該カチオン性ウレタン化合物の基本骨格が、ポリカーボネートから選ばれる少なくとも１種を有すると好ましい。
【００１０】
該サブミクロン顔料がカチオン化コロイダルシリカであると好ましい。
【００１１】
また、該カチオン化コロイダルシリカがパールネックレス状コロイダルシリカであるとより好ましい。
【００１２】
さらに、該上層の塗工組成物に、水溶性アクリル樹脂を添加すると好ましい。
【発明の効果】
【００１３】
本発明により、塗工組成物から形成される塗工層表面の耐傷性が高く、塗工層の透気性の支持体からの脱落が起こりにくく、かつ高い光沢と十分なインク吸収性を有するインクジェット記録媒体が得られる。
【発明を実施するための最良の形態】
【００１４】
本発明において、透気性の支持体としては通常紙が用いられるが、必要に応じて不織布など紙以外の支持体を用いることもできる。
【００１５】
本発明において下層とは、記録媒体のより透気性の支持体に近い側に形成される塗工層を言い、下層塗工組成物とは、乾燥して下層を形成させるための液状の組成物を言う。また本発明において上層とは、記録媒体のより表面に近い側に形成される塗工層を言い、上層塗工組成物とは、乾燥して上層を形成させるための液状の組成物を言う。これらの塗工組成物は通常、水中に溶解ないし分散せしめた水性液の形で用いられる。本発明において通常、下層と上層は隣接しているが、下層と上層の相互作用を強く阻害しない範囲で、下層と上層の間に１層または２層以上の中間層を設けても良く、また下層と透気性の支持体の間および上層の表面側にも１層または２層以上の塗工層を設けても良い。
【００１６】
本発明においてキャスト処理とは、湿潤状態にある塗工層を加熱された鏡面に圧着し、鏡面形状を塗工層の表面に転写すると共に塗工層から水分を乾燥除去し記録媒体に光沢を付与する処理を言う。キャスト処理に使用する装置（キャスト装置）は通常、表面がクロムメッキされたシリンダーの表面に、弾性ロールを用いて連続的に塗工紙を圧着する構造の装置であるが、本発明には、同様の作用を有する他の構造の装置を用いても良い。本発明のインクジェット記録媒体を製造するにあたり用いるキャスト処理の方式としては、上層塗工組成物を塗工後一旦乾燥させてから再度水分を付与して再湿潤させ、その後キャスト装置の鏡面に圧着するいわゆるリウエット法、上層塗工組成物を塗工後一旦半乾燥させてから不足量の水を付与して再湿潤させ、その後キャスト装置の鏡面に圧着するいわゆる疑似リウエット法、上層塗工組成物、または上下両層の塗工組成物を塗工後、乾燥させずそのままキャスト装置の鏡面に圧着するいわゆる直接法、上層塗工組成物を塗工後その塗工層が湿潤状態のうちに凝固処理によりゲル状態にして、その後キャスト装置の鏡面に圧着するいわゆる凝固法（ゲル化法）などの方式を例示することができるが、これらに限定されるものではない。
【００１７】
本発明において吸水性無機顔料とは、アマニ油の代わりに水を用い、ＪＩＳ  Ｋ  ５１０１に定められた吸油量の試験方法に準じた試験を行ったとき、終点までにその１００ｇにつき１００ｍＬ以上の水が使用される無機顔料を言い、その例としては、重質炭酸カルシウム、軽質炭酸カルシウム、湿式合成シリカ、ケイソウ土、ケイ酸カルシウム、タルク、水酸化マグネシウム、ハロイサイト、活性白土、酸性白土、ハイドロタルサイト、アルミナ水和物、水酸化アルミニウム、ベントナイトクレー、ゼオライト、カオリン、焼成カオリン、セッコウ、酸化チタン、硫酸バリウム等を挙げることができる。これらの顔料は、その１種を単独で用いてもよく、またはそれらの２種以上を組み合わせて用いても良い。
【００１８】
本発明の下層塗工組成物へのホウ酸またはその塩の添加量は、塗工組成物のｐＨにも依存するが、少なすぎると上層のバインダーの架橋が十分に起こらず、塗工層表面の耐傷性が不足したり、塗工層の透気性の支持体からの脱落が起こりやすくなる。また、多すぎるとインク吸収性が不十分になることがあることから、吸水性無機顔料に対して、ホウ素原子を基準にＨ3ＢＯ3に換算して０．２〜１０質量％とすることが好ましく、０．４〜５質量％とすることがより好ましい。
【００１９】
本発明においてラテックス樹脂とは、実質的に非水溶性の熱可塑性高分子化合物が水中に分散した液状物を指し、一旦乾燥した後は熱水にも実質的に溶解しない点で水溶性高分子化合物の水溶液と区別される。その例としては、酢酸ビニル重合体、エチレン−酢酸ビニル共重合体、(メタ)アクリル酸エステルの重合体、スチレン−（メタ）アクリル酸エステル共重合体、スチレン−ブタジエン共重合体、アクリロニトリル−ブタジエン共重合体、イソプレン共重合体、クロロプレン共重合体、ウレタン系重合体、およびこれらの重合体を構成する単量体の２種以上をランダム的、グラフト的、ブロック的に組み合わせた共重合体などの合成高分子化合物の水性分散液や、天然ゴムラテックス等が挙げられる。これらのラテックス樹脂は、その１種を単独で用いても良く、またそれらの２種以上を組み合わせて用いても良い。
【００２０】
本発明において、下層塗工組成物へのラテックス樹脂の添加量は、少なすぎると塗工層の透気性の支持体からの脱落が起こりやすくなることがあり、多すぎるとインク吸収性が不十分になったり、キャスト処理後の光沢が十分に得られないことがあるから、ラテックス樹脂／吸水性無機顔料の質量比が１０／１００〜６０／１００であることが好ましく、１５／１００〜５０／１００であることがより好ましい。
【００２１】
本発明の下層塗工組成物には、本発明の効果を損なわない程度に、ビニルピロリドン重合体、（メタ）アクリル酸重合体、（メタ）アクリルアミド重合体等の水溶性高分子化合物を添加することもできる。ただし、ポリビニルアルコールのように高い結晶性を有する水溶性高分子化合物は、キャスト処理後に得られるインクジェット記録媒体の光沢を著しく低下させることから、実質的に含まれないことが好ましい。
【００２２】
本発明において、サブミクロン顔料とは、その分散液を基板上に散布し、走査型電子顕微鏡で観察したときに、観察野において粒子が占める面積の８０％以上を、長辺１μｍ以下の粒子が占める無機顔料を指す。特に、該観察野において粒子が占める面積の８０％以上を、長辺４００ｎｍ以下の粒子が占める無機顔料を用いることで、特に高い表面光沢が得られることから好ましい。一般に、インクジェット記録媒体に用いられるサブミクロン顔料としては、ゲル法シリカ、沈降法シリカ、コロイダルシリカ、気相法シリカ、気相法アルミナ水和物、擬ベーマイト形アルミナ水和物等が例示できるが、本発明の上層塗工組成物に用いるサブミクロン顔料としては、その１種を単独で用いても良く、またそれらの２種以上を組み合わせて使用しても良い。
【００２３】
本発明においてコロイダルシリカとは、ケイ酸ナトリウム等のケイ酸塩水溶液に、硫酸等の酸を作用させるか、陽イオン交換樹脂により金属イオンを除去した後に、熟成等の工程を経る等の方法で製造されるケイ酸重合体の水性分散物であり、通常ＢＥＴ法による比表面積が１５〜７００ｍ2／ｇの球状のケイ酸粒子からなる。
【００２４】
本発明において、コロイダルシリカとしては、その比表面積が小さすぎるものを用いた場合キャスト処理後の光沢が発現しにくくなることがあり、その比表面積が大きすぎるものを用いた場合はインク吸収性を向上させる効果が十分でなくなることがあるから、ＢＥＴ法による比表面積が５０〜５００ｍ2／ｇのものが好ましく用いられる。
【００２５】
本発明において、コロイダルシリカの粒子表面が、アルミニウムイオン、マグネシウムイオン、カルシウムイオン、ジルコニウムイオン等の多価金属イオンによりカチオン化された物であると印字濃度が高くなり、より好ましい。カチオン化コロイダルシリカは粒子表面の電荷がカチオンであることにより、電気的な相互作用によってインク中の染料成分である直接染料や水溶性酸性染料中のスルホン基、カルボキシル基、アミノ基等と不溶な塩を形成して上層で該染料成分を定着させ印字濃度が高まる。
【００２６】
本発明において、カチオン化コロイダルシリカとして、パールネックレス状コロイダルシリカを使用することはインク吸収性が向上することから好ましい。パールネックレス状コロイダルシリカとは、球状のコロイダルシリカ一次粒子が複数個連結した、鎖状または分岐を有する細長い形状であり、具体的には日産化学工業(株)製の「スノーテックス−ＰＳ−S―AK」、「スノーテックス−ＰＳ−M―AK」などが挙げられる。
【００２７】
本発明に用いるカチオン性ポリウレタン化合物は皮膜強度が強いため、塗工層表面の耐傷性が高く、塗工層の透気性の支持体からの脱落も起こりにくくなる。また、ポリウレタン化合物がカチオン性であるためカチオン性の無機顔料やカチオン性樹脂などとの混和性に優れ、画像印字部の印字濃度および耐水性も高くなる。
【００２８】
このようなカチオン性ポリウレタン化合物としては、ポリイソシアネート化合物とポリエステルあるいはポリカーボネートのようなポリオール成分との付加重合反応によって得られるポリマーであり、分子中にウレタン基を有し、ポリウレタン化合物の主鎖または側鎖中に第４級アンモニウム基を導入することによってカチオン化したものが挙げられる。なかでも基本骨格がポリカーボネート、ポリエステル、ポリエーテルから選ばれる少なくとも１種を有することが好ましい。特に、基本骨格がポリカーボネートからなるカチオン性ポリウレタン化合物は、上層塗工組成物の経時での粘度増加が起こりにくく、連続して安定に塗工を行うことができるため、より好ましい。
【００２９】
本発明の上層塗工組成物に用いるポリビニルアルコールとしては、７０ｍｏｌ％から１００ｍｏｌ％までの種々のけん化度のポリビニルアルコールが使用できる。またシリル基、カルボキシル基、アミノ基、アセトアセチル基等種々の官能基を導入したり、エチレン等他の単量体をランダム的、グラフト的、またはブロック的に導入した変性ポリビニルアルコールも使用することができる。また、ポリビニルアルコールの重合度は、低すぎると十分な塗層強度がえられず、高すぎるとインク吸収性が低下することから１７００〜４５００であることが好ましい。これらのポリビニルアルコールは、その１種を単独で用いても良いし、けん化度、粘度、変性などが異なる２種以上を組み合わせて用いても良い。
【００３０】
本発明では、上層塗工組成物中のポリビニルアルコールが下層塗工組成物のホウ酸またはその塩により架橋される。本発明の架橋は下層と上層の界面からスタートし上層表面へ向かって進行する。特に、上層塗工時に下層へ染みこんだ上層塗工組成物中のポリビニルアルコールの架橋反応が十分に行われるため下層と上層の密着強度が上がり、インクジェット記録媒体として断裁した際に塗工層の脱落が起こりにくくなる。
【００３１】
本発明におけるポリビニルアルコールとカチオン性ウレタン化合物の割合は、ポリビニルアルコールに対してカチオン性ウレタン化合物の比率が低いと十分な耐傷性が得られず、カチオン性ウレタン化合物の比率が高いと下層ホウ素化合物による架橋が不十分となり、塗工層の透気性の支持体からの脱落が起こりやすくなるだけでなくインク吸収性も不足してしまうため、ポリビニルアルコールとカチオン性ウレタン化合物の質量比がポリビニルアルコール／カチオン性ウレタン化合物＝０．４０〜３．００であることが好ましい。
【００３２】
本発明の上層塗工組成物に用いる水溶性アクリル樹脂としては、水に溶解する物であれば特に限定される物ではない。水溶性アクリル樹脂を使用することにより、キャスト処理の際に上層塗工組成物とキャスト装置の鏡面の密着性が向上するため、鏡面形状を塗工層の表面に転写しやすくなり光沢感が増加する。
【００３３】
本発明における水溶性アクリル樹脂とサブミクロン顔料の割合は、顔料に対して水溶性アクリル樹脂の比率が低いと光沢感が増加する効果が十分に得られず、また水溶性アクリル樹脂の比率が高いとインク吸収性が悪化するだけでなく、塗層表面の耐傷性が低下してしまうため、水溶性アクリル樹脂とサブミクロン顔料の質量比が水溶性アクリル樹脂／サブミクロン顔料＝０．０５〜０．３０であることが好ましい。
【００３４】
本発明の各塗工層には、必要に応じて、界面活性剤、消泡剤、増粘剤、色味調整剤、蛍光増白剤、酸化防止剤、紫外線吸収剤など各種の添加剤を添加することもできる。
【００３５】
本発明において、各塗工層の塗工組成物を塗工する方法に特に制限は無く、エアナイフコーター、ブレードコーター、ロッドブレードコーター、バーコーター、リバースロールコーター、コンマコーター、ゲートロールコーター、フィルムトランスファーコーター、リップコーター、ダイコーター、カーテンコーター等各種の塗工方式を用いることができる。本発明の塗工組成物を支持体上に塗工する量に特に制限は無いが、インク吸収性と経済性を両立させるためには通常、固形分として各層がそれぞれ５〜２０ｇ／ｍ2また両層の合計では１０〜３０ｇ／ｍ2を塗工することが好ましい。ただし、特に多量のインクを吸収することを求められる場合には、両層の合計で最大５０ｇ／ｍ2程度を塗工することが好ましいこともある。
【００３６】
また、下層塗工組成物または上層塗工組成物を塗工・乾燥させた後またはその双方で、ソフトカレンダー、スーパーカレンダー等のカレンダー装置により平滑度を高めてからキャスト処理を行うことも可能である。
【００３７】
また、キャスト装置における鏡面からの剥離性を改善することを目的に油性物質または油性物質の水性分散物等の離型剤を、本発明の塗工組成物に添加したり、キャスト処理に先立ち塗工したり、キャスト方式としてリウエット法を用いる場合にはリウエットに用いる水に添加したりすることで、長時間にわたり安定した製造が可能になることから好ましい。本発明において離型剤として用いることができる物質の例としては、ジメチルオクチルアミン、ジメチルオクタデシルアミン等の高級アルキルアミンまたはそれらの塩、トリメチルオクチルアンモニウムクロリド、トリメチルオクタデシルアンモニウムクロリドなどの高級アルキル四級アンモニウム塩、オレイン酸、ステアリン酸、カプリル酸などの高級カルボン酸またはそれらの塩、オクチルアルコール、オクタデシルアルコールなどの高級アルコール、流動パラフィン、ポリエチレンワックス、シリコーン油などが挙げられる。
【００３８】
以下本発明の実施例を示す。なお、本実施例中で、特に明示しない限り部は質量部、％は質量％を示すものとする。
【実施例】
【００３９】
［実施例１］
［下層塗工組成物１の調製］
水３５０部に四ホウ酸ナトリウム十水和物６部（Ｈ3ＢＯ3換算で０．９７部）を溶解し、ここに湿式合成シリカ（トクヤマ社製ファインシールＸ−３７Ｂ）１００部を添加した後ノコギリ型ブレードを有する分散機を用いて十分に分散した。次いで不揮発分４８％のスチレン−ブタジエン（ＳＢＲ）ラテックス（ＪＳＲ社製０６２３Ｎ）８３．３部（不揮発分４０部）を添加・混合して下層塗工組成物１を得た。なお、ここで用いた湿式合成シリカについて、アマニ油の代わりに水を用い、ＪＩＳ  Ｋ  ５１０１に定められた吸油量の試験に準じた試験を行ったところ、終点までにその１００ｇあたり３００ｍＬの水が使用された。
【００４０】
［上層塗工組成物１の調製］
不揮発分２０％のカチオン化コロイダルシリカ（日産化学工業社製ＳＴ−ＡＫ−Ｌ）５００部（不揮発分１００部）、けん化度８８ｍｏｌ％、４％水溶液の２５℃における粘度４２ｍＰａ・秒のポリビニルアルコール（クラレ社製ＰＶＡ２２４）の１０％水溶液８０部（不揮発分８部）、不揮発分４０％の基本骨格がポリカーボネートからなるカチオン性ポリウレタン化合物（大日本インキ化学工業社製ハイドランＣＰ−７０２０）２５部（不揮発分１０部）、不揮発分２７％の水溶性アクリル樹脂（ガラス転移温度５５℃）３７部（不揮発分１０部）、不揮発分４０％のオレイン酸エマルジョン２．５部（不揮発分１部）を混合し、均一分散して上層塗工組成物１を調製した。ここで使用したＳＴ−ＡＫ−Ｌを水で１００倍に希釈し、ガラス基板上に散布して走査型電子顕微鏡で観察したところ、観察野において粒子が占める面積の８０％以上を、４０〜６０ｎｍの球状一次粒子が占めていた。
【００４１】
［インクジェット記録媒体の作製］
坪量１５７ｇ／ｍ2の原紙（三菱製紙社製ダイヤフォーム）上に、下層塗工組成物１を、乾燥後の塗工量が１０ｇ／ｍ2となるようにエアナイフコーターを用いて塗工し、熱風型乾燥機を用いて乾燥させた。次いで得られた塗工紙をソフトカレンダーを用いて処理した後、上層塗工組成物１を、乾燥後の塗工量が１０ｇ／ｍ2となるようにエアナイフコーターを用いて塗工し、水分が揮発する前に、キャスト装置の９５℃に加熱した鏡面クロムメッキシリンダーに、線圧２０ｋＮ／ｍ、速度５ｍ／ｍｉｎで圧着し、乾燥後にシリンダーより剥離することで実施例１のインクジェット記録媒体を作製した。
【００４２】
［実施例２］
［アルミナ水和物ゾルの調製］
水２９９部に酢酸１部を混合し、擬ベーマイト構造を有するアルミナ水和物（サソール社製Ｄｉｓｐｅｒａｌ  ＨＰ１４）１００部を添加し、そのまま２時間攪拌して解膠し、不揮発分濃度２５％のアルミナ水和物ゾルを得た。この分散物を水で１００倍に希釈し、ガラス基板上に散布して走査型電子顕微鏡で観察したところ、観察野において粒子が占める面積の８０％以上を、長辺１００〜４００ｎｍの粒子が占めていた。
【００４３】
［上層塗工組成物２の調製］
上で得られたアルミナ水和物ゾルの４００部（不揮発分１００部）に、けん化度８８ｍｏｌ％、４％水溶液の２５℃における粘度９５ｍＰａ・秒のポリビニルアルコール（クラレ社製ＰＶＡ２３５）の１０％水溶液６０部（不揮発分６部）、不揮発分４０％の基本骨格がポリカーボネートからなるカチオン性ポリウレタン化合物（大日本インキ化学工業社製ハイドランＣＰ−７０２０）２５部（不揮発分１０部）、不揮発分２７％の水溶性アクリル樹脂（ガラス転移温度５５℃）３７部（不揮発分１０部）、不揮発分４０％のオレイン酸エマルジョン２．５部（不揮発分１部）を混合し、均一分散して、上層塗工組成物２を調製した。
【００４４】
［インクジェット記録媒体の作製］
坪量１５７ｇ／ｍ2の原紙（三菱製紙社製ダイヤフォーム）上に、下層塗工組成物１を、乾燥後の塗工量が１０ｇ／ｍ2となるようにエアナイフコーターを用いて塗工し、熱風型乾燥機を用いて乾燥させた。次いで得られた塗工紙をソフトカレンダーを用いて処理した後、上層塗工組成物２を、乾燥後の塗工量が１０ｇ／ｍ2となるようにエアナイフコーターを用いて塗工し、熱風型乾燥機を用いて乾燥させた。さらに得られた塗工紙をソフトカレンダーを用いて処理した。この塗工紙の塗工面を、水に５秒間接触させて湿潤した後、キャスト装置の９５℃に加熱した鏡面クロムメッキシリンダーに、線圧２０ｋＮ／ｍ、速度５ｍ／ｍｉｎで圧着し、乾燥後にシリンダーより剥離することで実施例２のインクジェット記録媒体を作製した。
【００４５】
［実施例３〜９］
［上層塗工組成物３の調製］
不揮発分１９％のパールネックレス状カチオン化コロイダルシリカ（日産化学工業社製ＳＴ−ＰＳ−Ｓ−ＡＫ）３６９部（不揮発分７０部）、不揮発分２０％のカチオン化コロイダルシリカ（日産化学工業社製ＳＴ−ＡＫ−Ｌ）１５０部（不揮発分３０部）、けん化度８８ｍｏｌ％、４％水溶液の２５℃における粘度４２ｍＰａ・秒のポリビニルアルコール（クラレ社製ＰＶＡ２２４）の１０％水溶液８０部（不揮発分８部）、不揮発分４０％の基本骨格がポリカーボネートからなるカチオン性ポリウレタン化合物（大日本インキ化学工業社製ハイドランＣＰ−７０２０）２５部（不揮発分１０部）、不揮発分２７％の水溶性アクリル樹脂（ガラス転移温度５５℃）３７部（不揮発分１０部）、不揮発分４０％のオレイン酸エマルジョン２．５部（不揮発分１部）を混合し、均一分散して上層塗工組成物３を調製した。ここで使用したＳＴ−ＰＳ−Ｓ−ＡＫを水で１００倍に希釈し、ガラス基板上に散布して走査型電子顕微鏡で観察したところ、１０〜２０ｎｍの球状一次粒子が鎖状または分岐を有して複数個連結した長辺８０〜１５０ｎｍの二次粒子が、観察野において粒子が占める面積の８０％以上を占めていた。
【００４６】
［上層塗工組成物４の調製］
上層塗工組成物３のカチオン性ポリウレタン化合物を、不揮発分２５％の基本骨格がポリエステルからなるカチオン性ポリウレタン化合物（大日本インキ化学工業社製ハイドランＣＰ−７０５０）４０部（不揮発分１０部）に代えた以外は同様にして上層塗工組成物４を調製した。
【００４７】
［上層塗工組成物５の調製］
上層塗工組成物３のカチオン性ポリウレタン化合物を、不揮発分３０％の基本骨格がポリエーテルからなるカチオン性ポリウレタン化合物（大日本インキ化学工業社製ハイドランＣＰ−７０４０）３３．４部（不揮発分１０部）に代えた以外は同様にして上層塗工組成物５を調製した。
【００４８】
［上層塗工組成物６の調製］
不揮発分１９％のパールネックレス状カチオン化コロイダルシリカ（日産化学工業社製ＳＴ−ＰＳ−Ｓ−ＡＫ）３６９部（不揮発分７０部）、不揮発分２０％のカチオン化コロイダルシリカ（日産化学工業社製ＳＴ−ＡＫ−Ｌ）１５０部（不揮発分３０部）、けん化度８８ｍｏｌ％、４％水溶液の２５℃における粘度４２ｍＰａ・秒のポリビニルアルコール（クラレ社製ＰＶＡ２２４）の１０％水溶液１００部（不揮発分１０部）、不揮発分４０％の基本骨格がポリカーボネートからなるカチオン性ポリウレタン化合物（大日本インキ化学工業社製ハイドランＣＰ−７０２０）１２．５部（不揮発分５部）、不揮発分２７％の水溶性アクリル樹脂（ガラス転移温度５５℃）３７部（不揮発分１０部）、不揮発分４０％のオレイン酸エマルジョン２．５部（不揮発分１部）を混合し、均一分散して上層塗工組成物６を調製した。
【００４９】
［上層塗工組成物７の調製］
不揮発分１９％のパールネックレス状カチオン化コロイダルシリカ（日産化学工業社製ＳＴ−ＰＳ−Ｓ−ＡＫ）３６９部（不揮発分７０部）、不揮発分２０％のカチオン化コロイダルシリカ（日産化学工業社製ＳＴ−ＡＫ−Ｌ）１５０部（不揮発分３０部）、けん化度８８ｍｏｌ％、４％水溶液の２５℃における粘度４２ｍＰａ・秒のポリビニルアルコール（クラレ社製ＰＶＡ２２４）の１０％水溶液６０部（不揮発分６部）、不揮発分４０％の基本骨格がポリカーボネートからなるカチオン性ポリウレタン化合物（大日本インキ化学工業社製ハイドランＣＰ−７０２０）３７．５部（不揮発分１５部）、不揮発分２７％の水溶性アクリル樹脂（ガラス転移温度５５℃）３７部（不揮発分１０部）、不揮発分４０％のオレイン酸エマルジョン２．５部（不揮発分１部）を混合し、均一分散して上層塗工組成物７を調製した。
【００５０】
［上層塗工組成物８の調製］
不揮発分１９％のパールネックレス状カチオン化コロイダルシリカ（日産化学工業社製ＳＴ−ＰＳ−Ｓ−ＡＫ）３６９部（不揮発分７０部）、不揮発分２０％のカチオン化コロイダルシリカ（日産化学工業社製ＳＴ−ＡＫ−Ｌ）１５０部（不揮発分３０部）、けん化度８８ｍｏｌ％、４％水溶液の２５℃における粘度４２ｍＰａ・秒のポリビニルアルコール（クラレ社製ＰＶＡ２２４）の１０％水溶液８０部（不揮発分８部）、不揮発分４０％の基本骨格がポリカーボネートからなるカチオン性ポリウレタン化合物（大日本インキ化学工業社製ハイドランＣＰ−７０２０）２５部（不揮発分１０部）、不揮発分４０％のオレイン酸エマルジョン２．５部（不揮発分１部）を混合し、均一分散して上層塗工組成物８を調製した。
【００５１】
［上層塗工組成物９の調製］
不揮発分１９％のパールネックレス状カチオン化コロイダルシリカ（日産化学工業社製ＳＴ−ＰＳ−Ｓ−ＡＫ）３６９部（不揮発分７０部）、不揮発分２０％のカチオン化コロイダルシリカ（日産化学工業社製ＳＴ−ＡＫ−Ｌ）１５０部（不揮発分３０部）、けん化度８８ｍｏｌ％、４％水溶液の２５℃における粘度４．９ｍＰａ・秒のポリビニルアルコール（クラレ社製ＰＶＡ２０５）の２０％水溶液７５部（不揮発分１５部）、不揮発分４０％の基本骨格がポリカーボネートからなるカチオン性ポリウレタン化合物（大日本インキ化学工業社製ハイドランＣＰ−７０２０）２５部（不揮発分１０部）、不揮発分２７％の水溶性アクリル樹脂（ガラス転移温度５５℃）３７部（不揮発分１０部）、不揮発分４０％のオレイン酸エマルジョン２．５部（不揮発分１部）を混合し、均一分散して上層塗工組成物９を調製した。
【００５２】
［インクジェット記録媒体の作製］
上層塗工組成物１の代わりに、それぞれ上層塗工組成物３〜９を用いた以外には、インクジェット記録媒体１と同様にして実施例３〜９のインクジェット記録媒体を作製した。
【００５３】
［比較例１］
［上層塗工組成物１０の調製］
不揮発分２０％のカチオン化コロイダルシリカ（日産化学工業社製ＳＴ−ＡＫ−Ｌ）、５００部（不揮発分１００部）、けん化度８８ｍｏｌ％、４％水溶液の２５℃における粘度４２ｍＰａ・秒のポリビニルアルコール（クラレ社製ＰＶＡ２２４）の１０％水溶液８０部（不揮発分８部）、不揮発分３５％の基本骨格がポリエーテルからなるアニオン性ポリウレタン化合物（大日本インキ化学工業社製ハイドランＷＬＳ２０１）２８．６部（不揮発分１０部）、不揮発分２７％の水溶性アクリル樹脂（ガラス転移温度５５℃）３７部（不揮発分１０部）、不揮発分４０％のオレイン酸エマルジョン２．５部（不揮発分１部）を混合し、上層塗工組成物１０を調製した。上層塗工組成物は、ゲル化したため塗工不能となった。
【００５４】
［比較例２］
［下層塗工組成物２の調製］
水３５０部に水酸化ナトリウム２部を溶解し、ここに湿式合成シリカ（トクヤマ社製ファインシールＸ−３７Ｂ）１００部を添加した後ノコギリ型ブレードを有する分散機を用いて十分に分散した。次いでけん化度９８．５ｍｏｌ％、４％水溶液の粘度２５ｍＰａ・秒のシリル変性ポリビニルアルコール（クラレ社製Ｒポリマー１１３０）の１２％水溶液２００部（不揮発分２４部）を添加・混合して下層塗工組成物２を得た。
【００５５】
［インクジェット記録媒体の作製］
坪量１５７ｇ／ｍ2の原紙（三菱製紙社製ダイヤフォーム）上に、下層塗工組成物２を、乾燥後の塗工量が１０ｇ／ｍ2となるようにエアナイフコーターを用いて塗工し、熱風型乾燥機を用いて乾燥させた。次いで得られた塗工紙をソフトカレンダーを用いて処理した後、上層塗工組成物１を、乾燥後の塗工量が１０ｇ／ｍ2となるようにエアナイフコーターを用いて塗工し、水分が揮発する前に、キャスト装置の９５℃に加熱した鏡面クロムメッキシリンダーに、線圧２０ｋＮ／ｍ、速度５ｍ／ｍｉｎで圧着し、乾燥後にシリンダーより剥離することで比較例２のインクジェット記録媒体を作製した。
【００５６】
［比較例３〜４］
［上層塗工組成物１１の調製］
不揮発分１９％のパールネックレス状カチオン化コロイダルシリカ（日産化学工業社製ＳＴ−ＰＳ−Ｓ−ＡＫ）３６９部（不揮発分７０部）、不揮発分２０％のカチオン化コロイダルシリカ（日産化学工業社製ＳＴ−ＡＫ−Ｌ）１５０部（不揮発分３０部）、けん化度８８ｍｏｌ％、４％水溶液の２５℃における粘度４２ｍＰａ・秒のポリビニルアルコール（クラレ社製ＰＶＡ２２４）の１０％水溶液８０部（不揮発分８部）、不揮発分２７％の水溶性アクリル樹脂（ガラス転移温度５５℃）３７部（不揮発分１０部）、不揮発分４０％のオレイン酸エマルジョン２．５部（不揮発分１部）を混合し、均一分散して、上層塗工組成物１１を調製した。
【００５７】
［上層塗工組成物１２の調製］
実施例２で用いたアルミナ水和物ゾルの４００部（不揮発分１００部）に、不揮発分４０％の基本骨格がポリカーボネートからなるカチオン性ポリウレタン化合物（大日本インキ化学工業社製ハイドランＣＰ−７０２０）５０部（不揮発分２０部）、不揮発分２７％の水溶性アクリル樹脂（ガラス転移温度５５℃）３７部（不揮発分１０部）、不揮発分４０％のオレイン酸エマルジョン２．５部（不揮発分１部）を混合し、均一分散して、上層塗工組成物１２を調製した。
【００５８】
［インクジェット記録媒体の作製］
上層塗工組成物として上層塗工組成物２の代わりに上層塗工組成物１１、１２を用いた以外には、実施例２と同様にして比較例３、４のインクジェット記録媒体を作製した。
【００５９】
［光沢（写像性）の評価］
光沢の評価は、視覚的な光沢との相関性に優れる写像性を測定することによって行った。なお、測定はスガ試験機社製写像性測定器を用い、測定角４５°、光学くし幅２．０ｍｍにて行った。本方法による測定においては一般に、５５以上の写像性を与える記録媒体は高い光沢感を有し、６５以上の写像性を与える記録媒体は非常に高い光沢感を有する。
【００６０】
［インク吸収性の評価］
セイコーエプソン社製ＰＭ−Ｇ８２０形インクジェットプリンタにより所定の評価画像を印刷し、各記録媒体のインク吸収性を、画像の細部の判読性を基準とし次の４段階に分類した。Ａ（良好）、Ｂ（普通）、Ｃ（許容）、Ｄ（許容できない）
【００６１】
［印字濃度の評価］
セイコーエプソン社製ＰＭ−Ｇ８２０形インクジェットプリンタにより所定の黒ベタ画像を印刷し、各記録媒体の印字部の光学反射濃度をマクベス反射濃度計（マクベス社製ＲＤ−９１８型）により測定した。
【００６２】
［塗層表面の耐傷性の評価］
学振型摩擦堅牢度試験機（テスター産業株式会社製）を使用し、記録媒体の塗工面に５００ｇの荷重で坪量１５７ｇ／ｍ2の原紙（三菱製紙社製ダイヤフォーム）を押しつけて２０回摩擦試験を行い、塗層表面の耐傷性を目視で次の５段階に分類した。Ａ（非常に良好）、Ｂ（良好）、Ｃ（普通）、Ｄ（許容）、Ｅ（許容できない）
【００６３】
［断裁強度の評価］
記録媒体を、未使用のNTカッター（Ａ−３００：エヌティー株式会社製の商品名）刃で５ｃｍを１０回断裁したときに発生する塗層の脱落の程度を目視で次の５段階に分類した。Ａ（非常に良好）、Ｂ（良好）、Ｃ（普通）、Ｄ（許容）、Ｅ（許容できない）
【００６４】
［上層塗工組成物の粘度評価］
調整直後の各上層塗工組成物５００ｃｍ3をビーカーに取り、スリーワンモーターを用いて２５０ｒｐｍの回転速度で２４時間攪拌した後に、Ｂ型粘度計を用いて２５℃におけるＢ型粘度を測定し、攪拌前に測定した２５℃におけるＢ型粘度と比較して次の３段階に分類した。
Ａ（粘度の増加が０〜２００ｍＰａ・秒であり、２４時間後でも問題なく塗工可能である）、Ｂ（粘度の増加が２０１〜１０００ｍＰａ・秒であり、２４時間後では希釈により上層塗工組成物の粘度を下げれば塗工可能である）、Ｃ（粘度の増加が１０００ｍＰａ・秒以上であり、２４時間後では塗工が難しい）
【００６５】
各実施例、各比較例で得られた記録媒体の写像性、インク吸収性、耐傷性、断裁強度、粘度評価を表１に示す。
【００６６】
【表１】
2008246984.tif 000002
【００６７】
各実施例から、下層が吸水性無機顔料、ラテックス樹脂、ホウ酸またはその塩を含有する塗工組成物から形成され、かつ上層がサブミクロン顔料、ポリビニルアルコール、カチオン性ウレタン化合物を含有する塗工組成物から形成されるインクジェット記録媒体によって、比較例１〜４のインクジェット記録媒体よりも、塗工層表面の耐傷性が高く、塗工層の透気性の支持体からの脱落が起こりにくく、かつ高い光沢と十分なインク吸収性を有するインクジェット記録媒体が得られることがわかる。また、実施例８とその他の実施例の比較から、水溶性アクリル樹脂を添加することでより高い光沢感が得られることがわかる。さらに、実施例２と実施例３，４の比較から、基本骨格がポリカーボネートからなるカチオン性ポリウレタン化合物を使用することで、上層塗工組成物の増粘が起こりにくく安定して塗工を行うことができることがわかる。また、比較例１の上層塗工組成物は、アニオン性ウレタン樹脂とサブミクロン顔料の相溶性が悪くゲル化してしまい、塗工を行うことができなかった。